ВПИТЫВАЮЩЕЕ ИЗДЕЛИЕ, СОДЕРЖАЩЕЕ КОМПОЗИТНЫЙ МАТЕРИАЛ

1. Впитывающее изделие, содержащее лиофилизированный композитный материал; причем указанный лиофилизированный композитный материал содержит целлюлозную массу и впитывающий материал, в котором указанный впитывающий материал содержит микроволокнистую целлюлозу в виде впитывающего пористого пеноматериала; причем в указанной микроволокнистой целлюлозе (MFC) содержание карбоксилатных групп составляет от 0,5 до 2,2 ммоль/г MFC.
2. Впитывающее изделие по п.1, в котором указанный композитный материал содержит, по меньшей мере, 5 масс.% впитывающего материала.
3. Впитывающее изделие по п.2, в котором указанный композитный материал содержит от 10 до 50 масс.% впитывающего материала.
4. Впитывающее изделие по любому из пп.1-3, в котором указанная целлюлозная масса представляет собой химикотермомеханическую целлюлозную массу (CTMP).
5. Впитывающее изделие по любому из пп.1-3, в котором содержание карбоксилатных групп в указанной микроволокнистой целлюлозе составляет от 0,8 до 1,8 ммоль/г MFC.
6. Впитывающее изделие по любому из пп.1-3, в котором содержание карбонильных групп в указанной микроволокнистой целлюлозе составляет, по меньшей мере, 0,2 ммоль/г MFC, предпочтительно, по меньшей мере, 0,5 ммоль/г MFC.
2
2
7. Впитывающее изделие по любому из пп.1-3, в котором у указанного впитывающего материала удельная поверхность по методу BET составляет, по меньшей мере, 24 м/г, предпочтительно, по меньшей мере, 30 м/г.
3
3
8. Впитывающее изделие по любому из пп.1-3, в котором у указанного впитывающего материала объемная масса во влажном состоянии составляет, по меньшей мере, 10 см/г при 5 кПа, предпочтительно, по меньшей мере, 15 см/г при 5 кПа.
9. Впитывающее изделие по любому из пп.1-3, в котором у указанного впитывающего материала значение способности свободного набухания (FSC) составляет, по меньшей мере, 45 г/г.
10. Впитывающее изделие по любому из пп.1-3, в котором у указанного впитывающего материала удерживающая способность при центрифугировании (CRC), определяемая в испытании удерживающей способности при центрифугировании, составляет, по меньшей мере, 8 г/г, предпочтительно, по меньшей мере, 12 г/г.
11. Впитывающее изделие по любому из пп.1-3, в котором указанный композитный материал можно получить:
(a) окисляя первую целлюлозную массу, чтобы получить содержание карбоксилатных групп от 0,5 до 2,2 ммоль/г целлюлозной массы;
(b) измельчая указанную первую целлюлозную массу в микроволокнистую целлюлозу;
(c) смешивая микроволокнистую целлюлозу после стадии b) со второй целлюлозной массой;
(d) лиофилизируя указанную смесь микроволокнистой целлюлозы и второй целлюлозной массы.
12. Впитывающее изделие по п.11, в котором указанную микроволокнистую целлюлозу и указанную вторую целлюлозную массу после стадии c) смешивают во влажном состоянии.
13. Впитывающее изделие по п.10, в котором указанная вторая целлюлозная масса представляет собой химикотермомеханическую целлюлозную массу.
14. Впитывающее изделие по п.12 или 13, в котором указанную стадию окисления (a) осуществляют в присутствии (2,2,6,6-тетраметилпиперидин-1-ил)оксила (TEMPO).
15. Впитывающее изделие по любому из пп.1-3, содержащее проницаемый для жидкостей верхний лист, нижний лист и впитывающую массу, вложенную между указанным проницаемым для жидкостей верхним листом и указанным нижним листом, где указанный композитный материал присутствует в указанной впитывающей массе.
16. Впитывающее изделие по п.10, в котором указанная впитывающая масса или, по меньшей мере, один ее слой содержит фракции указанного композитного материала, смешанного со вторым впитывающим материалом.
17. Применение лиофилизированного композитного материала, содержащего целлюлозную масса и впитывающий материал, в котором указанный впитывающий материал содержит микроволокнистую целлюлозу в виде впитывающего пористого пеноматериала; в указанной микроволокнистой целлюлозе (MFC) содержание карбоксилатных групп составляет от 0,5 до 2,2 ммоль/г MFC во впитывающей структуре.